(57)【要約】【課題】反射光が特定の色に着色されずに自然光に近い色を示す光反射板を提供する。【解決手段】基体５１と、基体５１上に形成された、銀又は銀を主成分とした銀合金からなる反射層３と、反射層３上に形成された、青色系の顔料を含有した保護層４とを有することを特徴とする。【選択図】図１
2008304795.tif 000002
【特許請求の範囲】
【請求項１】
基体と、
前記基体上に形成された、銀又は銀を主成分とした銀合金からなる反射層と、
前記反射層上に形成された、青色系の顔料を含有した保護層と
を有することを特徴とする光反射板。
【請求項２】
前記青色系の顔料は、コバルト青、コバルト紫、群青、紺青、フタロシアニンブルー、インダンスレンブルー、セルリアンブルー、或いはプロシア青のいずれか１種であることを特徴とする請求項１記載の光反射板。
【請求項３】
前記基体は、鉄を主成分とし、クロムを１１％未満含有する鋼板に亜鉛めっき又は亜鉛合金めっきを施してなる基板の上にバインダ層が形成されたものであることを特徴とする請求項１又は２に記載の光反射板。
【請求項４】
前記基体は、ステンレス基板、又はステンレス基板の上にバインダ層が形成されたものであることを特徴とする請求項１又は２に記載の光反射板。
【請求項５】
前記基体は、アルミニウム又はアルミニウム合金からなる基板の上にバインダ層が形成されたものであるであることを特徴とする請求項１又は２に記載の光反射板。
【請求項６】
前記基体は、ガラス基板、又はガラス基板上にバインダ層が形成されたものであることを特徴とする請求項１又は２に記載の光反射板。
【請求項７】
前記反射層を構成する銀又は銀を主成分とした銀合金の結晶サイズが２００ｎｍ以下であることを特徴とする請求項１乃至６のいずれか１項に記載の光反射板。
【請求項８】
前記保護層は、有機樹脂、シリカ、アルミナ、酸化ジルコニウム、酸化チタン或いは酸化ハフニウムのいずれか１種に、又はこれらを２種以上含んだ混合物に前記青色系の顔料を含有したものであることを特徴とする請求項１乃至７のいずれか１項に記載の光反射板。
【請求項９】
前記保護層は、有機樹脂膜と、シリカ、アルミナ、酸化ジルコニウム、酸化チタン或いは酸化ハフニウムのいずれか１種、又はこれらを２種以上含んだ混合物からなる無機膜との２層で構成され、前記有機樹脂膜と無機膜のうち少なくともいずれか一に前記青色系の顔料を含有していることを特徴とする請求項１乃至７のいずれか１項に記載の光反射板。
【請求項１０】
基体上に、無電解めっき法、蒸着法、或いはスパッタ法の何れか一によって、銀又は銀を主成分とした銀合金のうち何れか一からなる反射層を形成する工程と、
該反射層上に青色系の顔料を含有した保護層を形成する工程とを有することを特徴とする光反射板の製造方法。
【請求項１１】
前記青色系の顔料が、コバルト青、コバルト紫、群青、紺青、フタロシアニンブルー、インダンスレンブルー、セルリアンブルー或いはプロシア青のいずれか１種であることを特徴とする請求項１０記載の光反射板の製造方法。
【請求項１２】
前記基体は、鉄を主成分とし、クロムを１１％未満含有する鋼板に亜鉛めっき又は亜鉛合金めっきを施してなる基板の上にバインダ層が形成されたものであり、前記反射層は、無電解めっき法によって形成されることを特徴とする請求項１０又は１１に記載の光反射板の製造方法。
【請求項１３】
前記反射層の形成において、前記銀又は銀を主成分とした銀合金の結晶サイズが２００ｎｍ以下になるように調整することを特徴とする請求項１２に記載の光反射板の製造方法。
【請求項１４】
前記反射層は、銀含有水溶液と還元剤水溶液とを用いた前記無電解めっき法により形成され、前記還元剤水溶液のｐＨが８〜１２であり、かつ液温が２０℃以上、３０℃以下であることを特徴とする請求項１３記載の光反射板の製造方法。
【請求項１５】
前記保護層は、有機樹脂、シリカ、アルミナ、酸化ジルコニウム、酸化チタン或いは酸化ハフニウムのいずれか１種に、又はこれらを２種以上含んだ混合物に前記青色系の顔料を含有した材料を塗布することにより形成されることを特徴とする請求項１０乃至１４のいずれか１項に記載の光反射板の製造方法。
【請求項１６】
前記保護層は、有機樹脂膜と、シリカ、アルミナ、酸化ジルコニウム、酸化チタン或いは酸化ハフニウムのいずれか１種、又はこれらを２種以上含んだ混合物からなる無機膜との２層で構成され、前記有機樹脂膜と無機膜のうち少なくともいずれか一に前記青色系の顔料を含有しており、
前記有機樹脂膜と前記無機膜はともに塗布法により形成されることを特徴とする請求項１０乃至１４のいずれか１項に記載の光反射板の製造方法。
【請求項１７】
請求項１乃至９のいずれか１項に記載の光反射板を備えたことを特徴とする光反射装置。
【請求項１８】
請求項１０乃至１６のいずれか１項に記載の光反射板の製造方法で製造した光反射板を備えたことを特徴とする光反射装置。
【請求項１９】
前記光反射装置は、前記光反射板を導光部の内壁に設けた光ダクト、光源の前記光反射板を備えた照明器具、外部入射光の前記光反射板を備えた液晶表示装置、前記光反射板を備えた液晶表示装置のエッジライト型バックライト、又は前記エッジライト型バックライトを備えた液晶表示装置のうちいずれか一であることを特徴とする請求項１７又は１８に記載の光反射装置。
【発明の詳細な説明】
【技術分野】
【０００１】
本発明は、光反射板、及びその製造方法、及び光反射板を用いた光反射装置に関し、より詳しくは、光反射特性に優れた光反射板、及びその製造方法、及び太陽光を光反射板により屋内に導いて照明する光ダクト、光源の光反射板を備えた照明器具、外部入射光の前記光反射板を備えた液晶表示装置、光反射板を備えた液晶表示装置のエッジライト型バックライト、又はそのエッジライト型バックライトを備えた液晶表示装置などの光反射装置に関する。
【背景技術】
【０００２】
従来、光反射板を備えた装置として、光ダクト、蛍光灯や水銀灯などの照明器具、液晶表示装置のエッジライト型バックライトなどが知られている。
【０００３】
これらの装置に使用される光反射板には、ガラス基板に光反射層である銀膜又は銀合金膜が成膜されたもの（特許文献１参照）や、ステンレス基板や陽極酸化したアルミニウム基板の上にバインダ層を介して光反射層である銀膜又は銀合金膜が成膜されたもの（特許文献２、３参照）がある。
【特許文献１】特開２００４−３２５６９４号公報
【特許文献２】特表２００１−５２８８３５号公報
【特許文献３】特表２００２−５３０８０３号公報
【発明の開示】
【発明が解決しようとする課題】
【０００４】
しかしながら、反射層である銀膜又は銀合金膜によって反射された光は、黄色っぽくなるという問題がある。
【０００５】
本発明は、かかる従来例の問題点に鑑みて創作されたものであり、特定の色に着色されずに太陽光や光源の光の色そのままの反射光を得ることができる反射板、及びその製造方法、及びその光反射板を備えた光反射装置を提供することを目的とする。
【課題を解決するための手段】
【０００６】
上記問題点を解決するために、第１の発明は光反射板に係り、基体と、前記基体上に形成された、銀又は銀を主成分とした銀合金からなる反射層と、前記反射層上に形成された、青色系の顔料を含有した保護層とを有することを特徴とする。
【０００７】
なお、光反射板とは、加工前の材料、及び特定の寸法に加工したものの両方を含む。
【０００８】
第２の発明は、第１の発明の光反射板に係り、前記青色系の顔料は、コバルト青、コバルト紫、群青、紺青、フタロシアニンブルー、インダンスレンブルー、セルリアンブルー、或いはプロシア青のいずれか１種であることを特徴とし、
第３の発明は、第１又は第２の発明の光反射板に係り、前記基体は、鉄を主成分とし、クロムを１１％未満含有する鋼板に亜鉛めっき又は亜鉛合金めっきを施してなる基材の上にバインダ層が形成されたものであることを特徴とし、
第４の発明は、第１又は第２の発明の光反射板に係り、前記基体は、ステンレス基板であることを特徴とし、
第５の発明は、第１又は第２の発明の光反射板に係り、前記基体は、アルミニウム又はアルミニウム合金からなる基材の上にバインダ層が形成されたものであるであることを特徴とし、
第６の発明は、第１又は第２の発明の光反射板に係り、前記基体は、ガラス基板、又はガラス基材上にバインダ層が形成されたものであることを特徴とし、
第７の発明は、第１乃至第６の発明のいずれか１項の光反射板に係り、前記反射層を構成する銀又は銀を主成分とした銀合金の結晶サイズが２００ｎｍ以下であることを特徴とし、
第８の発明は、第１乃至第７の発明のいずれか１項の光反射板に係り、前記保護層は、有機樹脂、シリカ、アルミナ、酸化ジルコニウム、酸化チタン或いは酸化ハフニウムのいずれか１種に、又はこれらを２種以上含んだ混合物に前記青色系の顔料を含有したものであることを特徴とし、
第９の発明は、第１乃至第７の発明のいずれか１項の光反射板に係り、前記保護層は、有機樹脂膜と、シリカ、アルミナ、酸化ジルコニウム、酸化チタン或いは酸化ハフニウムのいずれか１種、又はこれらを２種以上含んだ混合物からなる無機膜との２層で構成され、前記有機樹脂膜と無機膜のうち少なくともいずれか一に前記青色系の顔料を含有していることを特徴とする。
【０００９】
第１０の発明は、光反射板の製造方法に係り、基体上に、無電解めっき法、蒸着法、或いはスパッタ法の何れか一によって、銀又は銀を主成分とした銀合金のうち何れか一からなる反射層を形成する工程と、該反射層上に青色系の顔料を含有した保護層を形成する工程とを有することを特徴とし、
第１１の発明は、第１０の発明の光反射板の製造方法に係り、前記青色系の顔料が、コバルト青、コバルト紫、群青、紺青、フタロシアニンブルー、インダンスレンブルー、セルリアンブルー或いはプロシア青のいずれか１種であることを特徴とし、
第１２の発明は、第１０又は第１１の発明の光反射板の製造方法に係り、前記基体は、鉄を主成分とし、クロムを１１％未満含有する鋼板に亜鉛めっき又は亜鉛合金めっきを施してなる基板の上にバインダ層が形成されたものであり、前記反射層は、無電解めっき法によって形成されることを特徴とし、
第１３の発明は、第１２の発明の光反射板の製造方法に係り、前記反射層の形成において、前記銀又は銀を主成分とした銀合金の結晶サイズが２００ｎｍ以下になるように調整することを特徴とし、
第１４の発明は、第１３の発明の光反射板の製造方法に係り、前記反射層は、銀含有水溶液と還元剤水溶液とを用いた前記無電解めっき法により形成され、前記還元剤水溶液のｐＨが８〜１２であり、かつ液温が２０℃以上、３０℃以下であることを特徴とし、
第１５の発明は、第１０乃至第１４の発明のいずれか１項の光反射板の製造方法に係り、前記保護層は、有機樹脂、シリカ、アルミナ、酸化ジルコニウム、酸化チタン或いは酸化ハフニウムのいずれか１種に、又はこれらを２種以上含んだ混合物に前記青色系の顔料を含有した材料を塗布することにより形成されることを特徴とし、
第１６の発明は、第１０乃至第１４の発明のいずれか１項の光反射板の製造方法に係り、前記保護層は、有機樹脂膜と、シリカ、アルミナ、酸化ジルコニウム、酸化チタン或いは酸化ハフニウムのいずれか１種、又はこれらを２種以上含んだ混合物からなる無機膜との２層で構成され、前記有機樹脂膜と無機膜のうち少なくともいずれか一に前記青色系の顔料を含有しており、前記有機樹脂膜と前記無機膜はともに塗布法により形成されることを特徴とし、
第１７の発明は、光反射装置に係り、第１乃至第９の発明のいずれか１項の光反射板を備えたことを特徴とし、
第１８の発明は、光反射装置に係り、第１０乃至第１６の発明のいずれか１項の光反射板の製造方法で製造した光反射板を備えたことを特徴とし、
第１９の発明は、第１７又は第１８の発明の光反射装置に係り、前記光反射装置は、前記光反射板を導光部の内壁に設けた光ダクト、前記光反射板を光源の光反射板として用いた照明器具、外部入射光の前記光反射板を備えた液晶表示装置、前記光反射板を備えた液晶表示装置のエッジライト型バックライト、又はそのエッジライト型バックライトを備えた液晶表示装置のうちいずれか一であることを特徴とする。
【発明の効果】
【００１０】
本発明の光反射板によれば、基体上に、銀又は銀合金からなる反射層と青色系の顔料を含有した保護層とが積層されている。
【００１１】
したがって、保護層中の顔料によって青色系の光が反射され、これによって、銀膜又は銀合金膜からなる反射層による青色系の光の吸収が補償され、全体として反射光が特定の色に着色されずに太陽光や光源の光の色そのままの反射光を得ることができる。
【発明を実施するための最良の形態】
【００１２】
次に、図面を参照して本発明の実施の形態について、以下の項目に従って説明する。
【００１３】
（説明項目）
（本発明の第１の実施の形態の光反射板）
（ｉ）光反射板の構造
（ａ）基体の構造
（ｂ）反射層の構造
（ｃ）顔料を含む保護層の構造
（ii）光反射板の製造方法
（iii）光反射板の性能比較
（本発明の第２の実施の形態に係る光反射装置）
（ｉ）光ダクト
（ii）エッジライト型バックライト及び液晶表示装置
（iii）照明器具その他
（本発明の第１の実施の形態の光反射板）
（ｉ）光反射板の構造
図１（ａ）は、本発明の第１の実施の形態に係る光反射板の全体の構造について示す断面図である。図１（ｂ）、（ｃ）は基体１の構成を示す断面図である。
【００１４】
光反射板１０１は、図１（ａ）に示すように、基体５１の表面に、下から順に、銀又は銀を主成分とした銀合金からなる反射層３と、青色系の顔料を含有した保護層４とが積層されてなる。
【００１５】
（ａ）基体の構造
基体５１は、図１（ｂ）に示す、基板１の上にバインダ層２が形成されたもの、または、図１（ｃ）に示す、ガラス又はステンレスからなる基板１ａだけのものを用いることができる。
【００１６】
図１（ｂ）に示す基板１は、表面処理鋼板、ステンレス基板、アルミニウム板或いはアルミニウム合金板、ガラス基板を用いることができる。
【００１７】
表面処理鋼板は、亜鉛めっき又は亜鉛合金めっきを施した鋼板（以下、亜鉛めっき鋼板と称する。）で構成される。
【００１８】
鋼板は、アルミニウムやステンレスと比べて安価な材料であるため、鉄を主成分とし、クロムを１１％未満含有するものが用いられる。
【００１９】
その鋼板には錆止めのために亜鉛等のめっきが施されている。めっき方法により亜鉛めっき鋼板には幾つかの種類がある。例えば、溶融亜鉛めっき鋼板、溶融亜鉛合金めっき鋼板、合金化溶融亜鉛めっき鋼板、電気亜鉛めっき鋼板、電気亜鉛合金めっき鋼板などである。
【００２０】
めっきの材料は、亜鉛や亜鉛合金が用いられる。亜鉛合金として、亜鉛(Ｚｎ)に５或いは５５質量％のアルミニウム(Ａｌ)を含有するもの、亜鉛(Ｚｎ)にコバルト(Ｃｏ), モリブデン(Ｍｏ)を含有するものなどが用いられる。その他の亜鉛合金として、亜鉛（Ｚｎ）にニッケル（Ｎｉ）或いは鉄（Ｆｅ）を含有するもの、或いはアルミニウム(Ａｌ)とマグネシウム（Ｍｇ）を含有するものを用いることができる。
【００２１】
亜鉛めっき鋼板は基板としてそのまま用いてもよいが、さらに、亜鉛等のめっきの剥がれや変質を防止するため化成処理を施してもよい。化成処理として、例えば、クロメート処理、リン酸塩処理、リチウム−シリケート処理、シランカップリング処理あるいは、ジルコニウム処理などを適用できる。
【００２２】
ステンレス基板は、鉄を主成分とし、クロムを１１％以上含有するものを用いることができる。ステンレスは錆びないので、クロムを１１％未満含む鋼板の場合と異なり、亜鉛めっきなどで被覆されず地のまま用いられる。
【００２３】
アルミニウム或いはアルミニウム合金からなる基板は、ＪＩＳ  Ｈ  ４０００に記載されたアルミニウム板、アルミニウム合金板を用いることができる。
【００２４】
次に、バインダ層２は、無機材料若しくは有機樹脂材料の膜を用いることができる。特に、亜鉛めっき又は亜鉛合金めっきを施した鋼板などにおいて、反射層３との密着性を強固にするためその鋼板上に形成することが望ましい。
【００２５】
無機材料は、シリカ、アルミナ、酸化ジルコニウム、若しくは酸化ハフニウム、或いはこれらを２種以上含んだ酸化物を用いることができる。
【００２６】
これらの酸化物を基板１の表面に成膜する方法として、例えば、上記無機材料を含んだ水分散ゾル水溶液を浸漬処理あるいは電解処理（陰極処理または陽極処理）する方法がある。
【００２７】
有機樹脂材料の膜は、有機樹脂材料を塗布した膜（有機樹脂膜）やフィルム状にした膜（有機樹脂フィルム）が用いられる。
【００２８】
塗布用の有機樹脂材料では、ウレタン樹脂、アクリル樹脂、アクリルウレタン樹脂、ポリエステル樹脂、フッ素樹脂、エポキシ樹脂、ポリカーボネート樹脂、塩化ビニル樹脂、酢酸ビニル樹脂、ＡＢＳ樹脂（アクリロニトリルブタジエンスチレン共重合合成樹脂）、ポリアミド樹脂、ポリイミド樹脂、ポリスチレン樹脂、フェノール樹脂、ユリア樹脂、メラミン樹脂、アセタール樹脂などが好適である。
【００２９】
また、フィルム用の有機樹脂材料では、ポリエチレン、ポリプロピレンなどのポリオレフィン樹脂、ポリビニルアルコール樹脂、アセテート樹脂、ポリスチレン樹脂、フッ素樹脂、ポリカーボネート樹脂、ポリアミド樹脂、ポリイミド樹脂、ポリ塩化ビニル樹脂、ポリ塩化ビニリデン樹脂、ポリエステル樹脂、ウレタン樹脂あるいはアクリル樹脂などが好適である。
【００３０】
有機樹脂膜や有機樹脂フィルムに適用するため、上記樹脂を単体で用いてもよいし、上記樹脂材料のうち２種以上から選ばれた混合物を用いてもよい。
【００３１】
塗布用の有機樹脂材料を用いた有機樹脂膜は、基板上に樹脂溶液を垂らしてロールにより塗膜厚さを調整するロールコート法、基板を樹脂溶液に浸漬する浸漬法、水平に走行する基板の表面に樹脂溶液を流すカーテンフロー法、樹脂溶液を基板に吹き付けるスプレー法、樹脂溶液を基板に塗布し、乾燥するゾルゲル法、又はその他の塗布法により基板１上に作製することができる。また、有機樹脂フィルムは接着剤等により基板１に貼り付けることで基板１上に作製することができる。
【００３２】
この場合、有機樹脂膜や有機樹脂フィルムは、基板１上に有機樹脂材料を単層で作製するだけでなく、２層以上積層して作製しても良い。
【００３３】
バインダ層２の厚さは、全体として１〜１５μｍの範囲が好ましい。その理由は、１μｍ未満では表面が平滑化しないのでその上に設ける銀膜との密着性が悪く、また、１５μｍを超えるとコスト高になるためである。
【００３４】
また、バインダ層２の表面に、コロナ放電処理あるいはグロー放電処理を施しても良い。それによって、その上に積層される銀層との密着性がさらに向上する。
【００３５】
バインダ層２の表面粗さＲａ（ＪＩＳ  Ｂ０６０１）は、０．１μｍ未満が望ましい。その理由は、０．１μｍ以上になると、表面の平坦化が不十分のため、スプレーめっき法でバインダ層２の表面に銀膜を均一に析出させにくくなるためである。
【００３６】
（ｂ）反射層の構造
反射層３は、銀、又は銀を主成分とする銀合金からなる膜で構成される。銀合金は、銀に、錫、インジウム、亜鉛、ニッケル、銅あるいはパラジウムを添加したものが好適である。添加する金属の添加量としては３質量％以下が好ましい。その理由は、３質量％を越えると、光反射率が急激に低下するためである。
【００３７】
反射層３の厚さは、５０〜３５０ｎｍの範囲が好ましい。特に、厚さ７０〜１５０ｎｍの範囲が好ましく、可視光に対して高い光反射率を得ることができる。厚さを５０〜３５０ｎｍの範囲とした理由は、厚さ５０ｎｍ未満では、厚さが薄くて光反射率が低く、３５０ｎｍ以上では光反射率があまり変らず、コスト高になるためである。
【００３８】
また、光反射率の向上のため銀又は銀を主成分とする銀合金の結晶サイズの調整が重要である。光反射率は銀又は銀を主成分とする銀合金の結晶サイズが小さいほど高くなる傾向を示す。実用上好ましい光反射率を得るためには、銀又は銀を主成分とする銀合金の結晶サイズは２００ｎｍ以下が好適であり、１００ｎｍ以下がより望ましく、５０ｎｍ以下がさらに望ましい。
【００３９】
上記した反射層３の銀等は、例えば銀鏡反応を利用した無電解めっき法、例えばスプレーめっき法により形成することができる。
【００４０】
（ｃ）顔料を含む保護層の構造
保護層４は、有機樹脂材料若しくは無機材料、或いはそれらの混合物に青色系の顔料を含有した単層の膜が好適である。または、下層として有機樹脂の膜を用い、上層として無機材料の膜を用いた２層とし、上層又は下層のうち少なくともいずれか一層に青色系の顔料を含有したものを用いることができる。或いは、これと逆に、下層として無機材料の膜を用い、上層として有機樹脂の膜を用いた２層とし、上層又は下層のうち少なくともいずれか一層に青色系の顔料を含有したものを用いることができる。
【００４１】
青色系の顔料は、コバルト青、コバルト紫、群青、紺青、フタロシアニンブルー、インダンスレンブルー、セルリアンブルーあるいはプロシア青を好適に用いることができる。そして、保護層４への青色系の顔料の添加量は、０．０５〜０．５質量％の範囲が好ましい。保護層４が２層の場合、保護層の２層での合計添加量が０．０５〜０．５質量％の範囲となるように青色系の顔料を添加する。０．０５質量未満では、青色系の色の光を反射させるのに効果がない。一方、０．５質量％を越えると、青色系の色の光の反射が強すぎるとともに、黄色系の色の光が吸収されてしまい、白色光とは著しく異なるものとなる。
【００４２】
このように、保護層４に青色系の顔料を含有することにより、保護層４中の顔料が青系の色の光を反射し、反射層４の銀膜によって吸収される青系の色の光を補償することができる。これにより、反射光は特定の色に偏らずに白色光に近い色の光となる。
【００４３】
保護層４の有機樹脂は、アクリル樹脂、アクリルウレタン樹脂、ポリエステル樹脂あるいはウレタン樹脂が用いられるが、そのうち、特に、光により劣化及び変質が生じにくいアクリル樹脂が望ましい。また、無機材料は、シリカ、アルミナ、酸化ジルコニウム、酸化チタン、酸化ハフニウム、あるいはこれらを２種以上含む混合物が好適である。保護層４中に無機材料を膜の形で或いは混合物の形で含ませることにより、耐疵付性を向上させ、加工時に保護層５に疵を入りにくくすることができる。
【００４４】
保護層４の厚さは、単層の場合及び多層の場合を含めて、全体として５〜３０μｍの範囲が望ましい。その理由は、厚さ５μｍ未満では、硫化水素を含んだ雰囲気中で銀膜３が変色し、光の反射率が低下する。逆に、３０μｍを超えると、コスト高になるだけでなく、光反射率の低下を招く。
【００４５】
この保護層４により、保護層４下の反射層３が周囲の環境によって劣化したり、変質したりしにくくするという効果がある。これにより、光反射率の低下を防止することができる。
【００４６】
以上のように、本発明の実施の形態に係る光反射板によれば、基板上に銀膜又は銀合金膜からなる光反射膜と、青色系の顔料を含有した保護層とが積層されている。
【００４７】
したがって、保護層４中の顔料によって青色系の光が反射されるため、銀膜又は銀合金膜による青色系の光の吸収が補償され、全体として反射光が特定の色に着色されずに太陽光や光源の光の色そのままの反射光を得ることができる。
【００４８】
（ii）光反射板の製造方法
次に、上記光反射板１０１の製造方法について説明する。
【００４９】
まず、亜鉛めっき鋼板からなる基板１を用意する。亜鉛めっき又は亜鉛合金めっきの方法として、溶融亜鉛めっき法、溶融亜鉛合金めっき法、電気亜鉛めっき法、又は電気亜鉛合金めっき法のうちいずれか一つを用いることができる。
【００５０】
溶融亜鉛めっき法、又は溶融亜鉛合金めっき法は、溶融した亜鉛中、又は溶融した亜鉛合金中に鋼板を浸漬して亜鉛又は亜鉛合金を被着する方法である。また、電気亜鉛めっき法、又は電気亜鉛合金めっき法は、亜鉛などを溶解しためっき液中、又は亜鉛合金などを溶解しためっき液中に鋼板を浸漬し、鋼板と亜鉛アノード（又は不溶性アノード）との間に電圧を印加して亜鉛又は亜鉛合金を被覆する方法である。
【００５１】
次いで、用意した基板１上にバインダ層２を形成する。バインダ層２の成膜方法として、無機材料を含んだ水分散ゾル水溶液を浸漬処理する方法、或いは電解処理（陰極処理、若しくは陽極処理）する方法のいずれか一を用いる。
【００５２】
次に、バインダ層２表面の脱脂のため、バインダ層２の表面をアルカリ溶液で洗浄する。続いて、イオン交換水または蒸留水を用いて、上記基板１を水洗し、乾燥する。なお、バインダ層２の表面状態によっては、アルカリ溶液による洗浄はしなくてもよい。
【００５３】
次に、銀膜を形成するための前処理を行う。
【００５４】
前処理は、バインダ層２上に錫を形成した後、さらに、その錫を銀の始動核に置換する処理である。
【００５５】
前処理では、まず、バインダ層２の表面に、塩酸を含有する塩化第二錫、塩化第一錫及び塩化第二鉄を含んだ水溶液（前処理活性剤）を塗布して、触媒としての錫をバインダ層２の表面に形成する。バインダ層２上に形成された錫は銀を析出させるための始動核となり、銀を析出しやすくする。塩化第二錫などを含んだ水溶液はｐＨ２以下に調整するのが好ましい。
【００５６】
次いで、イオン交換水、或いは蒸留水を用いて錫が析出したバインダ層２の表面を洗浄し、バインダ層２表面に残る塩化第二錫などを含んだ水溶液を除去する。
【００５７】
その後、バインダ層２の表面に硝酸銀水溶液を塗布する。これにより、バインダ層２上に析出した銀によって前に形成した錫が置換され、銀の始動核が形成される。
【００５８】
次に、このように前処理を行った後、銀鏡反応を用いたスプレーめっき法により、バインダ層２上に反射層３である銀膜を成膜する工程を行う。
【００５９】
スプレーめっき法では、前処理が施されたバインダ層２表面に、アンモニア性硝酸銀水溶液（4[Ag(NH3)2]NO3）と、還元剤（硫酸ヒドラジニウム）を含む水溶液とを同時に射出する。還元剤水溶液として、還元剤を水に溶解し、或いは希釈したものに水酸化ナトリウムを加えてアルカリ性にしたものを用いる。これにより、バインダ層２表面に銀の始動核を基にして銀が析出し、銀膜が形成される。
【００６０】
このとき、高い反射率を得るため銀膜の結晶サイズを２００ｎｍ以下にすることが重要である。そのため、還元剤水溶液のｐＨとアンモニア性硝酸銀水溶液及び還元剤水溶液の温度とを調節する。還元剤水溶液のｐＨは、水酸化ナトリウムの量を調整して、８〜１２に、より好ましくは、９〜１１にする。なお、アンモニア性硝酸銀水溶液もｐＨ管理を行うと銀の析出を制御しやすくなるため、ｐＨ１０〜１３に、さらに好ましくは、ｐＨ１１〜１２にする。また、アンモニア性硝酸銀水溶液及び還元剤水溶液の温度を２５℃±５℃とする。なお、この温度範囲では銀の成膜速度には変化がほとんど見られないため、ｐＨ調整による結晶サイズの制御に最適であるという効果もある。
【００６１】
また、銀の結晶サイズは、アンモニア性硝酸銀水溶液（4[Ag(NH3)2]NO3）と、還元剤（硫酸ヒドラジニウムを含む）水溶液の濃度比を変化させることにより制御できる。硝酸銀の濃度を還元水溶液中の硫酸ヒドラジニウムの濃度より小さくすることにより、銀の結晶サイズが小さくなる。すなわち、硫酸ヒドラジニウムの濃度に対して、硫酸銀の濃度が低いほど銀の結晶サイズが小さくなり、その結果、反射率が高くなる。例えば、硫酸ヒドラジニウムの濃度を８ｇ／Ｌとした場合、硝酸銀の濃度は硫酸ヒドラジニウムの濃度の０．２〜１の割合が望ましい。
【００６２】
なお、還元剤水溶液のｐＨが上記範囲より大きいと成膜速度が速くなりすぎるため、銀膜に曇りが生じて光反射率が低下してしまう。逆に、還元剤水溶液のｐＨが上記範囲より小さいと成膜速度が遅くなりすぎるため、十分な膜厚を確保できず、この場合にも、高い光反射率を得ることができない。また、還元剤水溶液の温度が低いと銀鏡反応が弱いため銀が析出しにくく、反対に、温度が高いと銀の析出速度が速すぎるため銀膜に曇りを生じる。
【００６３】
次いで、イオン交換水又は蒸留水を用いて基板１を洗浄し、反射層３の表面に残存しているアンモニア性硝酸銀水溶液と還元剤水溶液を除去する。続いて、チオ硫酸ナトリウム水溶液を用いて、中和処理をする。この中和処理により、さらに、反射層３表面に残る、めっき液に含まれていた塩素(Ｃｌ)を除去する。
【００６４】
次に、イオン交換水または蒸留水を用いて基板１を洗浄した後、エアブローにて反射層３表面に付着している水滴を吹き飛ばす。その後、基板１を乾燥させる乾燥工程を行う。乾燥条件は、例えば７０℃の温度で２０分とする。
【００６５】
次いで、反射層３の上に保護膜４を成膜する。詳しく述べると、上記した無機材料と、有機樹脂に青色系の顔料を含有した材料を用いてバインダ層２と同様な方法によりそれぞれ別々に成膜し、無機材料からなる下層の膜と、有機樹脂に青色系の顔料を含有した材料からなる上層の膜との２層構造を形成する。
【００６６】
以上のように、この実施形態に係る光反射板の製造方法によれば、基板１上に下地膜２を介して、銀膜又は銀合金膜からなる反射層３と、青色系の顔料を含有した保護層４とが積層されている。したがって、保護層４中の顔料によって青色系の光が反射され、これによって、銀膜又は銀合金膜からなる反射層３による青色系の光の吸収が補償され、全体として特定の色に着色されずに太陽光や光源の光の色そのままの反射光が得られる。
【００６７】
また、銀膜の形成方法としてスプレーめっき法を用いているため、亜鉛めっき鋼板のめっきが溶融しないし、バインダ層２によって銀膜が剥がれることもない。これにより、安価な亜鉛めっき鋼板を用いても膜剥がれがなく、高反射特性の光反射板を得ることができる。
【００６８】
なお、上記した光反射板の製造方法では、銀膜の形成方法としてスプレーめっき法による無電解めっき法を用いているが、浸漬めっき法による無電解めっき法を用いることができる。この浸漬めっき法による無電解めっき法においては、結晶サイズの制御は、めっき液中の還元剤水溶液のｐＨ、及びめっき液の温度によって上記と同様に行うことができる。
【００６９】
また、バインダ層２として有機樹脂フィルムを用いる場合、先に有機樹脂フィルム上に、反射層３と保護層４とを形成し、その後、有機樹脂フィルムを亜鉛めっき又は亜鉛合金めっきを施した鋼板からなる基板１に接着剤により貼り付ける。あるいは、亜鉛めっき又は亜鉛合金めっきを施した鋼板からなる基板１に、接着剤を塗布し、その接着剤の表面に有機樹脂フィルムを貼り付ける。その後、有機樹脂フィルム上に、反射層３と保護層４とを形成してもよい。
【００７０】
（iii）光反射板の性能比較
次に、本発明の実施例の光反射板の性能を、比較例の光反射板の性能と比較して調査した結果について説明する。それらは図４（ａ）、（ｂ）の表にまとめて記載されている。
【００７１】
（実施例１）
板厚０．５ｍｍのアルミニウム基板の表面にシリカゾルを含んだ水溶液を塗布し、乾燥した。乾燥後のシリカ膜の厚さは０．１μｍであった。引き続き、銀鏡反応により銀膜を７０ｎｍの厚さで被覆した。次いで、銀膜の表面に０．１質量％のコバルト青を含んだアクリル樹脂を塗布し、乾燥した。乾燥後のアクリル樹脂膜の厚さは６μｍであった。
【００７２】
（実施例２）
板厚０．５ｍｍのアルミニウム基板に陽極酸化処理を施し、厚さ１５０ｎｍの陽極酸化膜を形成した。次いで、アルミナゾルを含んだ水溶液に陽極酸化処理を施したアルミニウム基板を浸漬し、そのアルミニウム基板を陰極とし、ステンレス鋼板を陽極として、アルミナゾルを含んだ水溶液で電解処理を行い、乾燥した。これにより、陽極酸化膜の表面に膜厚が５μｍであるアルミナ膜が成膜される。引き続き、銀鏡反応により銀膜を１５０ｎｍ被覆した。次いで、銀膜の表面に、シリカゾルを含んだ水溶液に基板を浸漬し、シリカ膜を０．１μｍの厚さで形成した。さらに、シリカ膜の表面に０．２質量％の紺青を含んだアクリル樹脂を塗布し、乾燥した。乾燥後のアクリル樹脂膜の厚さは６μｍであった。
【００７３】
（実施例３）
板厚０．５ｍｍの溶融亜鉛−５５質量％アルミニウム合金めっき鋼板の表面に酸化チタンゾルを含んだ水溶液を塗布し、乾燥した。乾燥後の酸化チタンの厚さは３μｍであった。引き続き、銀鏡反応により銀膜を１００ｎｍの厚さで被覆した。次いで、銀膜の表面に、０．０５質量％のフタロシアニンブルーを含んだアクリル樹脂を塗布し、乾燥した。乾燥後のアクリル樹脂膜の厚さは２５μｍであった。
【００７４】
（実施例４）
板厚０．５ｍｍのステンレス鋼板（ＳＵＳ３０４）を用意した。酸化ジルコニウムゾルを含んだ水溶液にステンレス鋼板を浸漬し、そのステンレス鋼板をカソードとし、別のステンレス鋼板をアノードとして陰極処理し、乾燥した。乾燥後、基板表面に堆積された酸化ジルコニウムの膜厚は２μｍであった。引き続き、銀鏡反応により銀膜を８３ｎｍの厚さで成膜した。次いで、銀膜の表面に０．３質量％のプロシア青及び３質量％のシリカを含んだアクリル樹脂を塗布し、乾燥した。乾燥後のアクリル樹脂膜の厚さは１０μｍであった。
【００７５】
（実施例５）
板厚０．５ｍｍの電気亜鉛−コバルト−モリブデン複合めっき鋼板（両面めっき、片面のＺｎめっき量：２０ｇ／ｍ2）を用意した。その表面にクロメート処理（両面処理、片面あたりＣｒとして４０ｍｇ／ｍ2付着）を施した。さらに、その上に酸化ハフニウムゾルを含んだ水溶液を塗布し、乾燥した。乾燥後の酸化ハフニウム膜の厚さは２μｍであった。引き続き、銀鏡反応により銀膜を１３０ｎｍの厚さで成膜した。次いで、銀膜の表面に０．０５質量％のコバルト青を含んだアクリル樹脂を塗布し、乾燥した。乾燥後のアクリル樹脂膜の厚さは６μｍであった。さらに、上記処理した電気亜鉛めっき鋼板を、シリカゾルを含んだ含んだ水溶液中に浸漬し、シリカを乾燥後の厚さが０．１μｍとなるように塗布し、乾燥した。
【００７６】
（実施例６）
板厚０．５ｍｍのアルミニウム基板を用意した。次いで、シリカゾルとアルミナゾルを含んだ水溶液に基板を浸漬し、基板をカソードとし、ステンレス鋼板をアノードとして陰極処理し、乾燥した。乾燥後、基板上に堆積されたシリカとアルミナの混合物からなる膜の膜厚は３μｍであった。引き続き、銀鏡反応により銀膜を７０ｎｍの厚さで成膜した。次いで、アルミナゾルを含んだ水溶液に基板を浸漬し、基板をカソードとし、ステンレス鋼板をアノードとして陰極処理し、乾燥した。乾燥後、基板上の銀膜表面に堆積されたアルミナ膜の膜厚は０．１μｍであった。さらに、アルミナ膜の表面に０．１質量％のコバルト青を含んだアクリル樹脂を塗布し、乾燥した。乾燥後のアクリル樹脂膜の厚さは６μｍであった。
【００７７】
（比較例１）
板厚０．５ｍｍのアルミニウム基板の表面にシリカゾルを含んだ水溶液を塗布し、乾燥した。乾燥後のシリカ膜の厚さは０．１μｍであった。引き続き、銀鏡反応により銀膜を７０ｎｍの厚さで成膜した。次いで、銀膜の表面にアクリル樹脂を塗布し、乾燥した。乾燥後の厚さは６μｍであった。
【００７８】
（比較例２）
板厚０．５ｍｍのアルミニウム基板の表面にシリカゾルを含んだ水溶液を塗布し、乾燥した。乾燥後のシリカ膜の厚さは０．１μｍであった。引き続き、銀鏡反応により銀膜を７０ｎｍの厚さで成膜した。次いで、銀膜の表面にアクリル樹脂を塗布し、乾燥した。乾燥後の厚さは２．８μｍであった。
【００７９】
（比較例３）
板厚０．５ｍｍのアルミニウム基板の表面にシリカゾルを含んだ水溶液を塗布し、乾燥した。乾燥後のシリカ膜の厚さは０．１μｍであった。引き続き、銀鏡反応により銀膜を７０ｎｍの厚さで成膜した。次いで、銀膜の表面に保護層を設けず、銀膜の表面を露出させた。
【００８０】
（比較例４）
板厚０．５ｍｍのアルミニウム板の表面にシリカゾルを含んだ水溶液を塗布し、乾燥した。乾燥後のシリカ膜の厚さは０．１μｍであった。引き続き、銀鏡反応により銀膜を５０ｎｍの厚さで被覆した。次いで、銀膜の表面に０．０１質量％のコバルト青を含んだアクリル樹脂を塗布し、乾燥した。乾燥後の厚さは６μｍであった。
【００８１】
（比較例５）
板厚０．５ｍｍの電気亜鉛めっき鋼板（両面めっき、片面のＺｎめっき量：２０ｇ／ｍ2）の表面に、銀鏡反応により銀膜を１００ｎｍの厚さで被覆した。次いで、銀膜の表面にアクリル樹脂を塗布し、乾燥した。乾燥後の厚さは４０μｍであった。さらに、シリカゾルを含んだ水溶液を塗布し、乾燥した。乾燥後のシリカ膜の厚さは０．０５μｍであった。
【００８２】
（特性評価）
上記のように作製した実施例に係る光反射板及び比較例に係る光反射板について下記に示すような評価方法及び条件で特性評価を行った。その評価結果を図５の表に示す。
【００８３】
（光反射率の評価方法及び条件）
測定装置としてミノルタ製ＣＭ−３５００ｄ（光源：Ｄ６５、口径：８ｍｍ）を用いて、ＪＩＳ  Ｚ８７２２に準じて、波長４５０ｎｍと５５０ｎｍにおける光反射率を測定した。波長４５０ｎｍの場合は、青色系の光の反射率を評価を示す。なお、硫酸バリウム標準白色板による反射率を基準とする校正を行った。
【００８４】
光反射率が９０％以上を○と評価し、９０％未満を×として評価した。９０％以上を合格範囲とした。
【００８５】
（ガス試験の方法及び条件）
H2Sを１．５ｐｐｍとNO2を３ｐｐｍ含んだ大気中（温度：３０℃、湿度：７０％ＲＨ）に、サンプルを２４時間放置し、正反射率の低下率を測定した。正反射率は波長５５０ｎｍで測定し、（初期の光正反射率−２４時間経過後の光正反射率）×１００／初期の光正反射率を正反射率の低下率と定義した。
【００８６】
測定結果は、低下率１０％以上を×印で示し、１０％未満を○印で示した。低下率１０％未満が実用的であり、合格とした。
【００８７】
（密着性試験の方法及び条件）
光反射板に粘着テープを貼り付けて引き剥がすことにより試験を行った。膜剥がれが起こったものを×印で示し、起こらなかったものを○印で示した。
【００８８】
（評価結果）
図５の表によれば、実施例１〜６は、保護層４の厚さが５〜３０μｍなので、正反射率は経時的な劣化が少なくて良好である。また、保護層４は、青色系の顔料を０．０５質量％以上含んでいるので、青色系の光反射率（波長４５０ｎｍでの反射率で評価）が良好である。さらに、図５の表には表示していないが、実施例１〜６ともに、膜剥がれは起こらず、密着性は良好であった。
【００８９】
一方、比較例１では、青色系の顔料を含んでいないので、青色系の光反射率が悪い。比較例２〜３では、保護層の厚さが５μｍ未満なので、正反射率の経時的な劣化が大きくて良くない。また、青色系の顔料を含んでいないので、青色系の光反射率も良くない。
【００９０】
また、比較例４では、銀膜の厚さが５０ｎｍと薄いので、光反射率（波長５５０ｎｍでの反射率）が実施例１〜６に比べて低い。また、保護層では青色系の顔料の含有率が少ないので、青色系の光反射率（波長４５０ｎｍでの反射率）も悪い。
【００９１】
また、比較例５では、バインダ層を設けていないため、亜鉛めっき鋼板と銀膜との界面より膜剥がれが生じた。さらに、また、青色系の顔料を含んでいないので、青色系の光反射率（波長４５０ｎｍでの反射率）も良くなく、保護層が厚いため光反射率（波長５５０ｎｍでの反射率）も低かった。
【００９２】
以上のように、本発明の実施の形態の光反射板１０１によれば、基板１上にバインダ層２を介して、銀膜又は銀合金膜からなる反射層３と、青色系の顔料を含有した保護層４とが積層されている。
【００９３】
したがって、保護層４中の青色系顔料により青色系の光が反射されて、銀膜又は銀合金膜からなる反射層３による青色系の光の吸収が補償され、全体として特定の色に偏らずに太陽光や光源光の色そのままの反射光が得られる。
【００９４】
また、鋼板に亜鉛めっき又は亜鉛合金めっきを施してなる基板１と、銀又は銀を主成分とした銀合金のめっき層からなる反射層３とを用いた場合に、基板１と反射層３との間に無機材料からなるバインダ層２を介在させているため、基板１上に反射層３を密着性良く形成することができる。
【００９５】
また、塗布法などによりバインダ層２の表面を平坦化しやすいため、バインダ層２上の反射層３が平坦となり、正反射率の高い光反射板が得られる。
【００９６】
また、バインダ層２及び保護層４がともに無機材料からなる膜の場合、耐熱性に優れる。また、それらの間に挟まれた銀膜３中の銀原子のマイグレーションを防止することができるので、信頼性の向上を図ることができる。
【００９７】
また、光を反射する役割をなす反射層３は銀または銀を主成分とした銀合金からなり、めっき法で形成するので、真空成膜プロセスと異なり、高額な製造設備を必要とせず、安価に製造できる。
【００９８】
（本発明の第２の実施の形態に係る光反射装置）
（ｉ）光ダクト
図２は、本発明の第２の実施の形態に係る光ダクト１０２の構成を示す斜視図である。
【００９９】
図２では、光ダクト１０２が家に設置されている状態を示す。その光ダクト１０２は、図２に示すように、採光部５と、放光部６と、導光部７とを備えている。採光部５から入射した光が導光部７で反射伝送されるように、導光部７の仕切り壁８の内壁に第１の実施の形態で説明した光反射板１０１が形成されている。その光ダクト１０２は、光反射板１０１を加工して作製されている。
【０１００】
その光ダクト１０２では、図２に示すように、採光部５が太陽光を受光するように屋外に露出し、放光部６が屋内に露出するように設置される。
【０１０１】
以上のような光ダクト１０２によれば、安価で、光反射率が高く、かつその経時変化が少ない光反射板を用いているので、性能のよい光ダクトを安価に提供することができる。
【０１０２】
また、本発明の実施形態の光反射板では全体として反射光が特定の色に着色されずに太陽光の色そのものの反射光が得られる。
【０１０３】
（ii）エッジライト型バックライト及び液晶表示装置
図３（ａ）は、本発明の第２の実施の形態に係る液晶表示装置のエッジライト型バックライト１０３の構成を示す斜視図である。同図（ｂ）は、図３（ａ）のＩ−Ｉ線に沿う断面図である。
【０１０４】
第２の実施の形態に係るエッジライト型バックライト１０３は、図３（ａ）に示すように、液晶パネル１４の下に設けられている。そして、液晶モニタの表示面積に対応する面積を有し、裏面に乱反射部又は拡散反射部（不図示）が分散して設けられた導光板９と、導光板９の裏面及び側面に設けられた反射板１０ａ、１０ｂと、導光板９の片側端部に設けられた光源１１と、光源１１からの光を導光板９の方に反射させる反射板１２と、導光板９の表面から出射する反射伝送光線を拡散させる拡散シート１３とを備えている。
【０１０５】
導光板９の裏面及び側面に設けられた光反射板１０ａ、１０ｂが、上記光反射板１０１を加工して作製されたものである。また、反射板１２も光反射板１０１を加工して作製する。
【０１０６】
そのエッジライト型バックライト１０３によれば、光源１１から出射された光は導光板９中を全反射しながら反射伝送され、導光板９全体に行き渡るようになっている。そして、導光板９裏面に分散して設けられた乱反射部等によってより鋭角の反射光が生じ、その反射光が全反射する入射角よりも小さい入射角で導光板９表面に入射することになる。この光が導光板９表面から外部に出射する。そして、出射した光が拡散シート１３を通過することにより拡散光が生成され、その拡散光が液晶パネル１４のバックライトとして用いられる。
【０１０７】
導光板９裏面の反射板１０ａは導光板９の裏面から漏れた光を導光板９に戻し、反射板１０ｂは導光板９の側面から漏れた光を導光板９に戻す。
【０１０８】
以上のようなエッジライト型バックライト１０３によれば、安価で、光反射率が高く、かつその経時変化が少ない光反射板を用いているので、性能のよいエッジライト型バックライトを安価に提供することができる。
【０１０９】
また、本発明の実施の形態の光反射板を備えた液晶表示装置のエッジライト型バックライトでは、光源の光の色そのままの出射光を得ることができる。
【０１１０】
なお、本発明の実施の形態のエッジライト型バックライトを備えた液晶表示装置も本発明の範囲に含まれる。その液晶表示装置によれば、表示される画像は自然な色を示すようになる。
【０１１１】
また、液晶パネルの下に設けられて、外部入射光を反射して液晶の方に放射するこの発明の光反射板を備えた液晶表示装置も本発明の範囲に含まれる。その反射型の液晶表示装置によれば、表示される画像は自然な色を示すようになる。
【０１１２】
（iii）照明器具その他
第１の実施形態の光反射板を、照明器具の光反射板、例えば蛍光灯や水銀灯から出射される光の反射板として用いることができる。
【０１１３】
以上のような照明器具においても、安価で、光反射率が高く、かつその経時変化が少ない光反射板を用いているので、性能のよい照明器具を安価に提供することができる。
【０１１４】
また、本発明の実施形態の光反射板を備えた照明器具では、光源の光の色そのままの照明光を得ることができる。
【０１１５】
その他、第１及び第２の実施の形態の光反射板を備えた、背面投射型映像表示装置、スキャナ、又はコピー機などの光学機器も本発明の範囲に含まれる。
【産業上の利用可能性】
【０１１６】
本発明の光反射板によれば、基板上に銀膜又は銀合金膜からなる光反射膜と、青色系の顔料を含有した保護層とが積層されているため、全体として反射光が特定の色に着色されずに太陽光や光源の光の色そのままの反射光を得ることができる。
【０１１７】
したがって、光反射装置として照明光や放射光を太陽光や光源の光の色そのままで得たいことを要求される光ダクト、照明用器具、或いは液晶表示装置のエッジライト型バックライトや、表示される画像の色が不自然でないことを要求される液晶表示装置などの反射板として適用できる。
【図面の簡単な説明】
【０１１８】
【図１】（ａ）は、本発明の第１の実施の形態に係る光反射板の断面図であり、（ｂ）、（ｃ）は基体の構成を示す断面図である。
【図２】本発明の第２の実施の形態に係る、当該光反射板を用いた光ダクトの斜視図である。
【図３】（ａ）は、本発明の第２の実施の形態に係る、当該光反射板を用いた液晶表示装置のエッジライト型バックライトの斜視図、（ｂ）は（ａ）のＩ−Ｉ線断面図である。
【図４】（ａ）は、本発明の実施例及び比較例の作製条件を示す図、（ｂ）は本発明の実施例及び比較例のその他の作製条件を示す図である。
【図５】本発明の実施例及び比較例の特性評価結果を示す図である。
【符号の説明】
【０１１９】
１  基板
２  バインダ層
３  反射層
４  保護層
５  採光部
６  放光部
７  導光部
８  仕切り壁
９  導光板
１０ａ、１０ｂ、１２  反射板
１１  光源
１３  拡散シート
１４  液晶パネル
５１  基体
１０１  光反射板
１０２  光ダクト
１０３  液晶表示装置のエッジライト型バックライト
【図１】
2008304795.tif 000003
【図２】
2008304795.tif 000004
【図３】
2008304795.tif 000005
【図４】
2008304795.tif 000006
【図５】
2008304795.tif 000007